Brevet FR3043698A1 (20170519)
REVENDICATIONS1. Procédé d'élaboration d'un alliage monocristallin ternaire ou quaternaire à base de cuivre (1) à partir du même alliage polycristallin (2) caractérisé en ce que : On amène ledit alliage polycristallin (2) à une température proche de la fusion grâce à des moyens de chauffage (3) ; On refroidit depuis une première extrémité (11) l'alliage porté à une température proche de la fusion pour la formation d'un germe d'alliage monocristallin (1) ; Depuis cette première extrémité (11) jusqu'à une seconde extrémité opposée (21), on procède au refroidissement progressif pour la transformation par solidification de l'alliage polycristallin (2) en alliage monocristallin (1).\n<CLM>\1\tProcédé d'élaboration d'un alliage selon la revendication 1 caractérisé en ce que : Au travers de moyens de chauffage (3) adaptés, on chauffe ledit alliage polycristallin (2) à une première extrémité (11), de manière à obtenir une zone (4) d'alliage polycristallin (2) porté à une température proche de la fusion ; Par déplacement relatif des moyens de chauffage (3) par rapport à l'alliage depuis ladite première extrémité (11) vers une seconde extrémité opposée (21), on chauffe de proche en proche des zones de l'alliage polycristallin (2) jusqu'à une température proche de la fusion, tout en assurant le refroidissement de la zone préalablement chauffé jusqu'à une température de solidification pour la transformation de cet alliage polycristallin (2) en alliage monocristallin.\n<CLM>\1\tProcédé d'élaboration d'au moins un fil d'alliage monocristallin ternaire ou quaternaire à base de cuivre selon la revendication 1 ou 2, caractérisé en ce que : On dispose le ou les fils (5) d'alliage polycristallin (2) dans un profilé tubulaire (6) en matériau réfractaire de section interne adaptée.\n<CLM>\1\tProcédé d'élaboration selon la revendication 3, caractérisé en ce que : - On assure le passage d'un gaz ou mélange de gaz dans ledit profilé (6).\n<CLM>\1\tProcédé selon l'une quelconque des revendications 3 ou 4, caractérisé en ce que : 3043698 11 On effectue un traitement d'enduction du fil (5) en alliage polycristallin (2) consistant à le revêtir d'un produit réfractaire.\n<CLM>\1\tProcédé selon l'une quelconque des revendications 3 à 5, caractérisé en ce que : On déplace les moyens de chauffage (3) et/ou ledit profilé (6) à une vitesse 5 relative comprise entre 0,1 et 50 cm/mn, pour le chauffage de zone en zone à une température proche de la fusion du fil (5).\n<CLM>\1\tProcédé selon l'une quelconque des revendications 3 à 6, caractérisé en ce que ladite zone (4) est comprise entre 0,1 et 10 cm de longueur.\n<CLM>\1\tAlliage ternaire ou quaternaire à base de cuivre monocristallin (1) obtenu par le 10 procédé selon l'une quelconque des revendications précédentes, caractérisé en ce qu'il est composé de cuivre dans une proportion d'au moins 75 % en masse.\n<CLM>\1\tAlliage (1) selon la revendication précédente, caractérisé en ce qu'il est composé d'un mélange ternaire CuA1Ni, CuZnAl, CuA1Mn ou CuA1Be ou d'un mélange quaternaire CuZnA1Ni. 15\n<CLM>\1\tAlliage (1) selon l'une quelconque des revendications 8 ou 9, caractérisé en ce qu'il comprend une section comprise entre 0,1 et 100 mm2.\n<CLM>\1\tDispositif (100) d'élaboration d'un alliage obtenu selon le procédé de l'une quelconque des revendications 1 à 7, caractérisé en ce qu'il comprend au moins un profilé (6) tubulaire en matériau réfractaire et des moyens de chauffage (3). 20\n<CLM>\1\tDispositif (100) d'élaboration d'un alliage selon la revendication 11, caractérisé en ce qu'il comprend des moyens de modification du gradient de température tel qu'un baffle.